"成膜用塗布液を得るための準備液であって、鎖状のシロキサンオリゴマーと、環状のシロキサンオリゴマーとを含み、前記鎖状のシロキサンオリゴマーと前記環状のシロキサンオリゴマーの重量比前記鎖状のシロキサンオリゴマー:前記環状のシロキサンオリゴマーが、8:2~9.5:0.5であることを特徴とする準備液。pHが1.2~6.0である請求項1に記載の準備液。少なくとも下記一般式1で表されるシラン化合物および下記一般式2で表されるハロゲン化シランの少なくとも一方を含むシランカップリング剤に酸性加水分解触媒を加え、pH3.0~5.0の環境下で前記シラン化合物および前記ハロゲン化シランの少なくとも一方を加水分解縮重合することにより得られる請求項1または2に記載の準備液。R1nR2pSiZ4-np1式中、R1、R2は、炭素数1~16の有機基で少なくとも一方がエポキシ基を含む。Zは加水分解性基。n、pは、0~2の整数であって1≦np≦3である。XmR33-mSi-Y-SiR33-mXm2式中、R3は炭素数1~6の一価炭化水素基。Yはフッ素原子を1個以上含有する二価有機基。Xは加水分解性基。mは1~3の整数である。前記シランカップリング剤には、前記一般式1で表されるシラン化合物および前記一般式2で表わされるハロゲン化シランが含まれている請求項3に記載の準備液。前記加水分解縮重合の反応では、加水分解反応と縮重合反応の速度がほぼ同じである請求項3または4に記載の準備液。成膜用塗布液は、反射防止膜を成膜するためのものである請求項1ないし5のいずれかに記載の準備液。請求項1ないし6のいずれかに記載の準備液中に、シリカ系微粒子が分散していることを特徴とする成膜用塗布液。前記シリカ系微粒子は、中空シリカ粒子である請求項7に記載の成膜用塗布液。請求項7または8に記載の成膜用塗布液を用いて成膜されたことを特徴とする塗膜。本発明の目的は、密な塗膜を成膜することのできる成膜用塗布液を得るための準備液、かかる準備液を用いる成膜用塗布液、およびかかる成膜用塗布液を用いて成膜された密な塗膜を提供することにある。このような目的は、下記の本発明により達成される。本発明の準備液は、成膜用塗布液を得るための準備液であって、鎖状のシロキサンオリゴマーと、環状のシロキサンオリゴマーとを含み、前記鎖状のシロキサンオリゴマーと前記環状のシロキサンオリゴマーの重量比前記鎖状のシロキサンオリゴマー:前記環状のシロキサンオリゴマーが、8:2~9.5:0.5であることを特徴とする。これにより、密な塗膜を成膜することのできる成膜用塗布液を得るための準備液を提供することができる。本発明の準備液では、pHが1.2~6.0であることが好ましい。これにより、環状のシロキサンオリゴマーの量をより少なくすることができる。本発明の準備液では、少なくとも下記一般式1で表されるシラン化合物および下記一般式2で表されるハロゲン化シランの少なくとも一方を含むシランカップリング剤に酸性加水分解触媒を加え、pH3.0~5.0の環境下で前記シラン化合物および前記ハロゲン化シランの少なくとも一方を加水分解縮重合することにより得られることが好ましい。R1nR2pSiZ4-np1式中、R1、R2は、炭素数1~16の有機基で少なくとも一方がエポキシ基を含む。Zは加水分解性基。n、pは、0~2の整数であって1≦np≦3である。XmR33-mSi-Y-SiR33-mXm2式中、R3は炭素数1~6の一価炭化水素基。Yはフッ素原子を1個以上含有する二価有機基。Xは加水分解性基。mは1~3の整数である。これにより、簡単に、準備液を得ることができる。本発明の準備液では、前記シランカップリング剤には、前記一般式1で表されるシラン化合物および前記一般式2で表わされるハロゲン化シランが含まれていることが好ましい。これにより、より密な塗膜を成膜することのできる成膜用塗布液を得るための準備液を得ることができる。本発明の準備液では、前記加水分解縮重合の反応では、加水分解反応と縮重合反応の速度がほぼ同じであることが好ましい。これにより、鎖状のシロキサンオリゴマーをより多く生成することができる。本発明の準備液では、成膜用塗布液は、反射防止膜を成膜するためのものであることが好ましい。これにより、成膜用塗布液によって、例えば、メガネレンズ等のレンズプラスチックレンズに形成される反射防止膜を成膜することができる。本発明の成膜用塗布液は、本発明の準備液中に、シリカ系微粒子が分散していることを特徴とする。これにより、より屈折率の低い塗膜を成膜することができる。本発明の成膜用塗布液では、前記シリカ系微粒子は、中空シリカ粒子であることが好ましい。これにより、反射防止性、防汚性、撥水性に優れた膜を成膜することのできる成膜用塗布液となる。本発明の塗膜は、本発明の成膜用塗布液を用いて成膜されたことを特徴とする。これにより、密な塗膜を提供することができる。以下、本発明の準備液、成膜用塗布液および塗膜を添付図面に示す好適実施形態に基づいて詳細に説明する。図1は、本発明の好適な実施形態にかかる塗膜を示す模式的断面図、図2は、シリカゾルのpH値と反応速度との関係を示したグラフ、図3は、実施例および比較例の塗膜の光学顕微鏡写真である。なお、以下では、説明の便宜上、図1中の上側を上と言い、下側を下と言う。1.準備液本発明の準備液は、鎖状のシロキサンオリゴマーと、環状のシロキサンオリゴマーとを含んでいる。また、鎖状のシロキサンオリゴマーと環状のシロキサンオリゴマーの重量比前記鎖状のシロキサンオリゴマー:前記環状のシロキサンオリゴマーが、8:2~9.5:0.5である。このように、環状のシロキサンオリゴマーの量を出来るだけ少なくすることにより、その環内に形成される隙間の量が少なくなる。その結果、このような準備液を用いた成膜用塗布液によれば、より緻密な塗膜を成膜することができる。鎖状のシロキサンオリゴマーの分子量としては、特に限定されないが、500~5000程度であるのが好ましく、1250~3250程度であるのがより好ましい。このような範囲とすることにより、準備液を用いた成膜用塗布液によれば、より緻密で高強度の塗膜を成膜することができる。また、鎖状のシロキサンオリゴマーは、後述するシロキサン一般式1、2で示す化合物の2~3量体であるのが好ましい。また、準備液に含まれる鎖状のシロキサンオリゴマーの80以上、好ましくは90以上が、このようなシロキサンの2~3量体であるのが好ましい。これにより、上記効果がより顕著となる。また、環状のシロキサンオリゴマーの分子量としては、特に限定されないが、900~6000程度であるのが好ましく、1550~3550程度であるのがより好ましい。このような範囲とすることにより、環状のシロキサンオリゴマーの環内に形成される隙間をより小さく抑えることができる。そのため、準備液を用いた成膜用塗布液によれば、より緻密で高強度の塗膜を成膜することができる。また、環状のシロキサンオリゴマーは、後述するシロキサン一般式1、2で示す化合物の4~6量体であるのが好ましい。また、準備液に含まれる鎖状のシロキサンオリゴマーの80以上、好ましくは90以上が、このようなシロキサンの4~6量体であるのが好ましい。これにより、上記効果がより顕著となる。また、準備液のpHは、1.2~6.0程度であるのが好ましく、3~5程度であるのがより好ましく、4程度であるのがさらに好ましい。これにより、準備液に含まれる環状のシロキサンオリゴマーの量重量をより少なくすることができる。2.成膜用塗布液本発明の成膜用塗布液は、前述した準備液にシリカ系微粒子を加えて反応させてなるものである。このような成膜用塗布液は、架橋構造を有するシロキサンオリゴマーを含むバインダー成分と、表面に鎖状のシロキサンオリゴマーがグラフト化したシリカ系微粒子とを含み、pHが5.0~7.0である。このような成膜用塗布液を用いて成膜された塗膜本発明の塗膜は、密なものとなり、優れた密着性、膜強度、耐水性、耐薬品性、耐熱性および耐傷性を発揮することができる。また、成膜用塗布液によって成膜された塗膜の屈折率は、特に限定されないが、1.40以下であるのが好ましい。これにより、塗膜が優れた反射防止性能を発揮することがで、塗膜を反射防止膜として用いることができる。[バインダー成分]バインダー成分には、架橋構造を有するシロキサンオリゴマーの他に、例えばリニア型のシロキサンオリゴマーが含まれていてもよい。この場合、バインダー成分中における架橋構造のシロキサンオリゴマーの含有量が、リニア型のシロキサンオリゴマーの含有量より多いことが好ましい。より具体的には、バインダー成分中における架橋構造のシロキサンオリゴマーとリニア型のシロキサンオリゴマーの重量比架橋構造のシロキサンオリゴマー:リニア型のシロキサンオリゴマーとしては、7:3~9.5:0.5程度であるのが好ましい。これにより、架橋構造のシロキサンオリゴマーの量が高まり、成膜用塗布液を用いて成膜された塗膜を密なものとすることができる。このように、バインダー成分として架橋構造を有するシロキサンオリゴマーを含むことにより、成膜用塗布液を用いて成膜された塗膜は、密着性、膜強度、耐擦傷性に優れたものとなる。[シリカ系微粒子]シリカ系微粒子としては、特に限定されないが、内部に空洞を有する中空シリカ粒子を用いるのが好ましい。中空シリカ粒子は、SiO2で構成されている。このような中空シリカ粒子は、屈折率が低いため、塗膜の屈折率を充分に低くすることができ、反射防止膜として好適に利用することができる。また、このような中空シリカ粒子は、コロイド領域の微粒子であり分散性に優れているので、シリカ系微粒子が凝集を効果的に防止または抑制することができる。シリカ系微粒子の平均粒子径は、特に限定されないが、5nm以上、200nm以下程度であるのが好ましく、10nm以上、100nm以下であるのがより好ましい。シリカ系微粒子の平均粒径が前記最小値よりも小さいと、屈折率の低い微粒子を得ることが困難であり、成膜された塗膜の反射防止性能が不充分となる場合がある。反対に、シリカ系微粒子の平均粒径が前記最大値を超えると、塗膜の表面に不要な凹凸が多く形成され、前記塗膜のヘーズ値が高くなるおそれがある。シリカ系微粒子の屈折率は、低い程よく、具体的には、1.40以下程度であるのが好ましく、1.35以下であるのがより好ましい。これにより、成膜用塗布液を用いて、より優れた反射防止性能を発揮することのできる塗膜を形成することができる。成膜用塗布液中のシリカ系微粒子の含有量は、特に限定されないが、成膜用塗布液を用いて成膜された塗膜中のシリカ系微粒子の含有量が固形分として5.0重量以上、30.0重量以下程度となる量が好ましく、10.0重量以上、20.0重量以下程度となる量がより好ましい。これにより、塗膜の反射率を低くすることができ、充分な反射防止性能を発揮することができる。このようなシリカ系微粒子の表面には、鎖状のシロキサンオリゴマーがグラフト化している。これにより、シリカ系微粒子のバインダー成分や溶媒に対する親和性を高くすることができ、分散性を高めることができる。そのため、シリカ系微粒子の凝集を防止することができるとともに、シリカ系微粒子を成膜用塗布液中で均一に分散させることができる。したがって、このような成膜用塗布液を用いて成膜された塗膜は、密なものとなり、密着性、膜強度、耐擦傷性に優れたものとなる。3.塗膜次に、前述した成膜用塗布液によって成膜された塗膜1について説明する。図1に示すように、塗膜1は、例えば、メガネレンズ等のレンズ基板プラスチックレンズ100に形成され、反射防止性能を有する反射防止膜として用いられる。レンズ基板100は、レンズ生地101と、レンズ生地101の表面に形成されたプライマー層102と、プライマー層102の表面に形成されたハードコート層103とを有しており、ハードコート層103の表面に塗膜1が形成されている。なお、レンズ基板100としては、これに限定されず、プライマー層102およびハードコート層103をそれぞれ省略してもよい。[レンズ基板100]レンズ生地101レンズ生地101としては、特に限定されず、各種プラスチックレンズを用いることができる。より具体的には、レンズ生地101としては、例えば、チオウレタン系プラスチックレンズ基板セイコーエプソン株製、商品名セイコースーパーソブリン生地、屈折率1.67を用いることができる。プライマー層102プライマー層102は、レンズ生地101とハードコート層103との間に介在し、これらの密着性を向上させるための層である。このプライマー層102は、例えば、レンズ生地101とハードコート層103の双方に密着性を有するA成分と、プライマーの屈折率を発現するとともに、フィラーとしてプライマー層102の架橋密度向上に作用して、耐水性、耐候性の向上させるためのB成分とを含む組成物をレンズ生地101上にコーティングすることで形成することができる。A成分としては、例えば、ポリエステル樹脂、ポリウレタン樹脂、エポキシ樹脂、メラミン樹脂、ポリオレフィン樹脂、ウレタンアクリレート樹脂、エポキシアクリレート樹脂等の各種樹脂材料を用いることができる。一方、B成分としては、例えば、酸化チタンを含有する金属酸化物微粒子を用いることができ、その平均粒径は、例えば、1nm~200nm程度である。ハードコート層103ハードコート層103は、レンズ生地101の表面を保護するための層である。このようなハードコート層103としては、特に限定されないが、下記のC成分およびD成分を含む組成物をプライマー層102上にコーティングすることで形成することができる。C成分としては、酸化チタンを含有する金属酸化物粒子を用いることができ、その平均粒径は、例えば、1nm~200nm程度である。また、金属酸化物粒子に含まれる酸化チタンは、ルチル型の結晶構造を有しているのが好ましい。一方、D成分としては、一般式:R1SiX13で示される有機ケイ素化合物式中、R1は重合可能な反応器を有する炭素数が2以上の有機基、X1は、加水分解基を表わす。を用いることができる。以上、レンズ基板100の一例について説明した。なお、レンズ基板100上に塗膜1を形成する前に、レンズ基板100に対してプラズマ処理大気プラズマを施すのが好ましい。[塗膜1]塗膜1は、レンズ基板100上に成膜等塗布液を塗布し、乾燥することにより得られる。成膜用塗布液を塗布する方法としては、特に限定されず、例えば、スピンコート法、ディップコート法、ロールコート法、スリットコーター法、転写法等の塗布方法を用いることができる。この中でも、スピンコート法を用いるのが好ましく、これにより、塗膜1の膜厚の均一性や低発塵性が優れたものとなる。塗膜1の厚さは、特に限定されないが、50nm以上、200nm以下程度であるのが好ましく、80nm以上、120nm以下程度であるのがより好ましく、100nm程度であるのがさらに好ましい。また、塗膜1の熱膨張係数は、レンズ生地基材101の熱膨張係数とほぼ等しいのが好ましい。これにより、塗膜1が形成されたレンズ基板100が昇温した際に、レンズ生地101および塗膜1が同程度膨張するため、塗膜1に不本意な応力が加わるのを抑制することができる。そのため、塗膜1の破損、具体的には、クラックの発生を効果的に防止または抑制することができる。また、塗膜1のヤング率は、レンズ生地101のヤング率よりも大きいことが好ましい。これにより、外力によってレンズ生地101が撓んだ際、塗膜1も、レンズ生地101の撓みに倣って容易に撓むことができるため、塗膜1に不本意な応力が加わるのを抑制することができる。そのため、塗膜1の破損、具体的には、クラックの発生を効果的に防止または抑制することができる。また、塗膜1の屈折率としては、特に限定されないが、1.40以下であるのが好ましい。これにより、優れた反射防止性能を発揮することができる。4.準備液、成膜用塗布液の製造方法次に、準備液、この準備液を用いた成膜用塗布液の製造方法について説明する。[準備液の製造]下記一般式1で表されるシラン化合物と、下記一般式2で表わされるハロゲン化シランとを含むシランカップリング剤に酸性加水分解触媒を加え、酸性の環境化pH1.0程度で、シラン化合物およびハロゲン化シランをそれぞれ加水分解縮重合する。R1nR2pSiZ4-np1式中、R1、R2は、炭素数1~16の有機基で少なくとも一方がエポキシ基を含む。Zは加水分解性基。n、pは、0~2の整数であって、1≦np≦3である。XmR33-mSi-Y-SiR33-mXm2式中、R3は、炭素数1~6の炭化水素基を表し、Yは、フッ素原子を1個以上含有する二価の有機基を表し、Xは、加水分解性基を表す。また、mは、1~3の整数である。前記式1で表される化合物としては、基材への付着性、得られる塗膜の硬度および低反射性、組成物の寿命等の目的に応じて適宜選択されるが、例えば、グリシドキシメチルトリメトキシシラン、グリシドキシメチルトリエトキシシラン、α-グリシドキシエチルトリメトキシシラン、α-グリシドキシエチルトリエトキシシラン、β-グリシドキシエチルトリエトキシシラン、β-グリシドキシプロピルトリメトキシシラン、α-グリシドキシプロピルトリメトキシシラン、α-グリシドキシプロピルトリエトキシシラン、β-グリシドキシプロピルトリエトキシシラン、γ-グリシドキシプロピルトリメトキシシラン、3,4-エポキシシクロヘキシルメチルトリメトキシシラン、γ-グリシドキシプロピルビニルジエトキシシラン、γ-グリシドキシプロピルフェニルジエトキシシラン、δ-3,4-エポキシシクロヘキシルブチルトリエトキシシラン等が挙げられる。これらの中でも、前記式1で表されるシラン化合物としては、np=1であるもの、すなわち、-SiZ基を3つ有する3官能型のシラン化合物であるのが好ましい。これにより、後述する鎖状のシロキサンオリゴマーを効率的に生成することができる。シラン化合物の含有量は、シランカップリング剤全量に対して0.1重量以上、50.0重量以下であるのが好ましく、4.0重量以上、15.0重量以下であるのがより好ましい。これにより、塗膜1は、より優れた反射防止性、防汚性、撥水性、耐擦傷性、耐薬品性等を発揮することができる。前記式2で表されるハロゲン化シランとしては、特に限定されないが、フッ素原子の個数が4個以上50個以下であるのが好ましく、4個以上24個以下であるのがより好ましい。これにより、成膜用塗布液を用いて成膜された塗膜は、優れた反射防止性、防汚性、撥水性、耐擦傷性、耐薬品性等を発揮することができる。前記式2で表わされるハロゲン化シランに含まれるフッ素原子の数が前記下限値未満である場合は、ハロゲン化シランの含有量等によっては、上述した効果を充分に発揮することができないおそれがある。反対に、フッ素原子の数が前記上限値を超えると、ハロゲン化シランの含有量等によっては、塗膜の密度が低下するおそれがある。前記式2中のYとしては、例えば、下記の構造のものが好ましい。-CH2CH2CF2nCH2CH2--C2H4-CFCF3-CF2n-CFCF3-C2H4-nは、2~20の整数である。また、前記式2中のR3としては、炭素数1~6のアルキル基であればよく、例えば、メチル基、エチル基、プロピル基、ブチル基、ヘキシル基、シクロヘキシル基等のアルキル基、フェニル基等が挙げられる。これらの中でも、R3は、優れた耐擦傷性を得る目的から、メチル基であるのが好ましい。また、前記式2中のmは、1~3の整数であるが、2または3であるのが好ましく、3であるのがより好ましい。これにより、塗膜1をより高硬度なものとすることができる。また、前記式2中のXは、加水分解性基を表す。具体例としては、Clなどのハロゲン原子、ORXRXは、炭素数1~6の一価炭化水素基で示されるオルガノオキシ基、特にメトキシ基、エトキシ基、プロポキシ基、イソプロポキシ基、ブトキシ基などのアルコキシ基、イソプロペノキシ基などのアルケノキシ基、アセトキシ基等のアシルオキシ基、メチルエチルケトキシム基等のケトオキシム基、メトキシエトキシ基等のアルコキシアルコキシ基などが挙げられる。これらの中でアルコキシ基が好ましく、特にメトキシ基、エトキシ基のシラン化合物が取り扱い易く、加水分解時の反応の制御もし易いため、好ましい。このようなXとしては、例えば、下記の構造のものが挙げられる。CH3O3Si-C2H4-C4F8-C2H4-SiOCH33CH3O3Si-C2H4-C6F12-C2H4-SiOCH33CH3O3Si-C2H4-C8F16-C2H4-SiOCH33C2H5O3Si-C2H4-C4F8-C2H4-SiOC2H53C2H5O3Si-C2H4-C6F12-C2H4-SiOC2H53C2H5O2CH3Si-C2H4-C6F12-C2H4-SiCH3OC2H52このようなハロゲン化シランの含有量は、シランカップリング剤全量に対して50.0重量以上、99.9重量以下であるのが好ましく、85.0重量以上、96.0重量以下であるのがより好ましい。これにより、成膜用塗布液を用いて成膜された塗膜は、より優れた反射防止性、防汚性、撥水性、耐擦傷性、耐薬品性等を発揮することができる。酸性加水分解触媒は、前記式1で表されるシラン化合物と前記式2で表わされるハロゲン化シランとを、酸性環境下で加水分解縮重合するために加えられる。酸性環境下としては、特に限定されないが、pHが3.0~5.0程度であるのが好ましく、4.0程度であるのがより好ましい。このような酸性加水分解触媒としては、例えば、塩酸、硫酸、硝酸等の無機酸、シュウ酸、酢酸、トリフルオロ酢酸、メタンスルホン酸、トリフルオロメタンスルホン酸、乳酸等の有機酸を用いることができる。このような環境下で、前記式1で表されるシラン化合物と前記式2で表わされるハロゲン化シランとをそれぞれ加水分解縮重合すると、鎖状のシロキサンオリゴマーと、環状のシロキサンオリゴマーとが生成され、準備液が得られる。このようにして得られた準備液中には、鎖状のシロキサンオリゴマーの方が環状のシロキサンオリゴマーよりも多く含まれている。また、準備液中に含まれる鎖状のシロキサンオリゴマーは、2~3量体がほとんどであり、環状のシロキサンオリゴマーは、4~6量体がほとんどである。この理由について以下、詳細に説明する。図2は、シリカゾルのpH値と反応速度との関係を示したグラフである表面技術50巻2号161~164頁、ゾル-ゲル法のやさしい概要とその用途、土岐元幸著、参照。図2に示すように、加水分解反応速度は、pH1~7にかけて徐々に低くなり、pH7~14にかけて徐々に高くなる。一方、縮重合反応速度は、pH1~2にかけて徐々に低くなり、pH2~7にかけて徐々に高くなり、pH7~14にかけて再び徐々に低くなる。また、pH4程度で加水分解反応速度と縮重合反応速度がほぼ等しくなる。本工程の好ましいpH環境であるpH3.0~5.0の領域では、加水分解反応速度と縮重合反応速度が比較的遅くかつその速度がほぼ等しい。このような環境では、前記式1で表されるシラン化合物と前記式2で表わされるハロゲン化シランの高分子化が進み難く、2~3量体のシロキサンオリゴマーが主に生成され、4量体~6量体程度のシロキサンオリゴマーが僅かに生成される。ここで、従来から、3量体以下のシロキサンオリゴマーは鎖状をなし、4量体以上のシロキサンオリゴマーは環状をなすことが知られている。したがって、準備液中には、鎖状のシロキサンオリゴマーの方が環状のシロキサンオリゴマーよりも多く含まれることとなる。さらには、準備液中の鎖状のシロキサンオリゴマーのほとんどが2~3量体であり、環状のシロキサンオリゴマーのほとんどが4~6量体となる。前述したように、準備液中における、鎖状のシロキサンオリゴマーと環状のシロキサンオリゴマーの重量比は、鎖状のシロキサンオリゴマー:環状のシロキサンオリゴマーが8:2~9.5:0.5程度である。これにより、より緻密な塗膜を成膜することのできる成膜用塗布液が得られる。具体的には、環状のシロキサンオリゴマーを出来るだけ少なくすることにより、その環内に形成される隙間の量を少なくすることができ、その結果、より緻密な塗膜を成膜することができる。なお、上記の反応は、特に、pH4.0程度の環境下で行うのが好ましい。前述したように、pH4.0の環境下では、加水分解反応速度と縮重合反応速度が等しいため、環状のシロキサンオリゴマーの生成を抑えつつ、効率よくより多くの鎖状のシロキサンオリゴマーを生成することができる。このような加水分解縮重合の反応時間は、特に限定されないが、室温で100時間以上150時間以下程度であるのが好ましく、120時間程度であるのがより好ましい。前述したように、pH3.0~5.0の環境下では、前記式1で表されるシラン化合物の加水分解反応と縮重合反応が共に比較的遅いため、上記のような時間とすることにより、前記反応を充分に行うことができる。前記式2で表されるハロゲン化シランについても同様である。[成膜用塗布液の製造]成膜用塗布液は、前述のようにして得られた準備液にシリカ系微粒子を加え、pH5.0~7.0の環境下で準備液中に含まれる鎖状のシロキサンオリゴマーを加水分解縮重合することにより得られる。このようなシリカ系微粒子は、分散媒に分散させた状態で準備液に加えることができる。これにより、シリカ系微粒子の凝集を効果的に防止することができるとともに、分散媒との相互効果によって、準備液との混合物のpHを5.0~7.0へ整えることができる。シリカ系微粒子を分散する分散媒としては、特に限定されないが、中性または塩基性であることが好ましい。これにより、比較的簡単に、準備液との混合物のpHを5.0~7.0とすることができる。このような分散媒としては、例えば、水、有機溶媒またはこれらの混合溶媒が挙げられる。具体的には、純水、超純水、イオン交換水などの水、メタノール、エタノール、イソプロパノール、n-ブタノール、メチルイソカルビノールなどのアルコール類、アセトン、2-ブタノン、エチルアミルケトン、ジアセトンアルコール、イソホロン、シクロヘキサノンなどのケトン類、N,N-ジメチルホルムアミド、N,N-ジメチルアセトアミドなどのアミド類、ジエチルエーテル、イソプロピルエーテル、テトラヒドロフラン、1,4-ジオキサン、3,4-ジヒドロ-2H-ピランなどのエーテル類、2-メトキシエタノール、2-エトキシエタノール、2-ブトキシエタノール、エチレングリコールジメチルエーテルなどのグリコールエーテル類、2-メトキシエチルアセテート、2-エトキシエチルアセテート、2-ブトキシエチルアセテートなどのグリコールエーテルアセテート類、酢酸メチル、酢酸エチル、酢酸イソブチル、酢酸アミル、乳酸エチル、エチレンカーボネートなどのエステル類、ベンゼン、トルエン、キシレンなどの芳香族炭化水素類、ヘキサン、ヘプタン、iso-オクタン、シクロヘキサンなどの脂肪族炭化水素類、塩化メチレン、1,2-ジクロルエタン、ジクロロプロパン、クロルベンゼンなどのハロゲン化炭化水素類、ジメチルスルホキシドなどのスルホキシド類、N-メチル-2-ピロリドン、N-オクチル-2-ピロリドンなどのピロリドン類などが挙げられる。シリカ系微粒子が分散する分散液のpHとしては、準備液と混合した際にその混合物のpHを5.0~7.0とすることができれば特に限定されないが、pH7.0程度であるのが好ましい。このような分散液を準備液に加えることにより、準備液中にシリカ系微粒子を供給するとともに、準備液と分散液との混合物のpHを5.0~7.0とし、この環境下で、準備液に含まれる鎖状のシロキサンオリゴマーを加水分解縮重合する。これにより、複数の鎖状のシロキサンオリゴマーが結合してなる架橋構造を有するシロキサンオリゴマーやリニア型のシロキサンオリゴマー等のバインダー成分と、表面に鎖状のシロキサンオリゴマーがグラフト化したシリカ系微粒子とを含む成膜用塗布液が得られる。バインダー成分については、特に、架橋構造のシロキサンオリゴマーをより多く生成することができる。以下、このような成膜用塗布液が得られる理由について述べる。図2に示すように、pH5.0~7.0の領域では、縮重合反応速度の方が加水分解反応速度よりも速い。そのため、前記加水分解縮重合によって、複数の鎖状のシロキサンオリゴマーが結合してなる架橋構造を有するシロキサンオリゴマーやリニア型のシロキサンオリゴマー等のバインダー成分と、表面に鎖状のシロキサンオリゴマーがグラフト化したシリカ系微粒子とが生成される。なお、加水分解縮重合について、加水分解反応の速度としては特に限定されないが、縮重合反応の速度の30以下であるのが好ましい。また、加水分解縮重合の反応時間は、特に限定されないが、0°C以上、20°C以下の低温で20時間以上、30時間以下程度であるのが好ましく、10°Cで24時間程度であるのがより好ましい。前述したように、pH5.0~7.0の環境下では、シロキサンオリゴマーの縮重合反応が比較的早いため、上記のような時間とすることにより、上記の反応を確実かつ充分に行うことができる。これにより、塗膜1を形成するための成膜用塗布液が得られる。なお、このような成膜用塗布液には、必要に応じて溶媒を混合してもよい。これにより、塗膜1の成膜を容易に行うことができる。4.成膜用塗布液を用いた塗膜1の形成方法塗膜1は、例えば、下記のように形成することができる。[塗布工程]まず、レンズ基板100ハードコート層103上に成膜用塗布液を塗布する。塗布方法は、特に限定されず、例えば、スピンコート法、ディップコート法、ロールコート法、スリットコーター法、転写法等の塗布方法を用いることができる。この中でも、スピンコート法を用いるのが好ましく、これにより、塗布膜の膜厚の均一性や低発塵性が優れたものとなる。[焼成]次に、レンズ基板100上に塗布された成膜用塗布液を、90°C~110°C程度の温度で1分~10分程度仮焼成する。仮焼成は、不活性ガスとしての窒素ガス雰囲気下または空気雰囲気下で行うことができる。次に、仮焼成された成膜用塗布液を本焼成する。本焼成は、110°C~130°C程度の温度で1時間~2時間程度行う。本焼成は、不活性ガスとしての窒素ガス雰囲気下または空気雰囲気下で行うことができる。以上の工程により、成膜用塗布液を用いて成膜された塗膜1が形成される。以上、本発明の準備液、成膜用塗布液および塗膜について説明したが、本発明は、これに限定されるものではない。1.準備液、成膜用塗布液の製造実施例1ステンレス製容器内に、下記式Aで表されるシラン化合物アルコキシシラン2.8重量部に、下記式Bで表わされるハロゲン化シラン27.8重量部と、0.1×10-3モル/Lの硝酸水溶液152.9重量部とを加え、これをよく混合し、25°CでのpHが4.0の混合液を得た。この混合液を25°Cで120時間攪拌して固形分10.0重量の液体である準備液を得た。この準備液と、中空シリカ-イソプロパノール分散ゾル触媒化成工業株製;固形分濃度20重量、平均一次粒子径35nm、外殻厚み8nmを液体/中空シリカが固形分比70/30となるように配合し、これをよく混合し、25°CでのpHが5.5の混合液を得た。この混合液を10°Cで24時間攪拌して固形分6.3重量の成膜用塗布液を得た。比較例1ステンレス製容器内に、上記式Aで表されるシラン化合物2.8重量部に、上記式Bで表わされるハロゲン化シラン27.8重量部と、0.1モル/Lの塩酸水溶液152.9重量部とを加え、これをよく混合し、25°CでのpHが1.0の混合液を得た。この混合液を25°Cで120時間攪拌して固形分10.0重量の液体である準備液を得た。この準備液と、中空シリカ-イソプロパノール分散ゾル触媒化成工業株製;固形分濃度20重量、平均一次粒子径35nm、外殻厚み8nmを液体/中空シリカが固形分比70/30となるように配合し、これをよく混合し、25°CでのpHが1.0の混合液を得た。この混合液を25°Cで24時間攪拌して固形分6.3重量の成膜用塗布液を得た。2.塗膜の成膜上述した実施例1および比較例1の成膜用塗布液に、プロピレングリコールモノメチルエーテル420部を加えて希釈してコーティング液を得た。次に、コーティング液をスピンコート法によりレンズ基板上に塗布し、これを100°Cで10分間、大気中で仮焼成した。次に、120°Cで1時間半、大気中で本焼成した。これにより塗膜を形成した。この塗膜の厚さ平均厚さは、100nmであった。なお、レンズ基板は、次のようにして得た。1プライマー組成物の調製ステンレス製容器内に、メチルアルコール3700重量部、水250重量部、プロピレングリコールモノメチルエーテル1000重量部を投入し、十分に攪拌したのち、酸化チタン、酸化ジルコニウム、酸化ケイ素を主体とする複合微粒子ゾルアナターゼ型結晶構造、メタノール分散、全固形分濃度20重量、触媒化成工業株、商品名オプトレイク1120ZU-25A82800重量部を加え撹拌混合した。次いでポリウレタン樹脂2200重量部を加えて攪拌混合した後、さらにシリコーン系界面活性剤日本ユニカー株製、商品名L-76042重量部を加えて一昼夜撹拌を続けた後、2μmのフィルターでろ過を行い、プライマー組成物を得た。2ハードコート組成物の調製ステンレス製容器内にブチルセロソルブ1000重量部を取り、γ-グリシドキシプロピルトリメトキシシラン1200重量部を加えて十分攪拌した後、0.1モル/リットル塩酸300重量部を添加して一昼夜攪拌を続け、シラン加水分解物を得た。このシラン加水分解物中にシリコーン系界面活性剤日本ユニカー株製;商品名L-700130重量部を加えて1時間撹拌した後、酸化チタン、酸化スズ、酸化ケイ素を主体とする複合微粒子ゾルルチル型結晶構造、メタノール分散、触媒化成工業株製;商品名オプトレイク1120Z8RU-25、A177300重量部を加え2時間撹拌混合した。次いでエポキシ樹脂ナガセ化成株製、商品名デナコールEX-313250重量部を加えて2時間攪拌した後、鉄IIIアセチルアセトナート20重量部を加えて1時間攪拌し、2μmのフィルターでろ過を行い、ハードコート組成物を得た。3プライマー層、ハードコート層の形成チオウレタン系プラスチックレンズ基材セイコーエプソン株製、商品名セイコースーパーソブリン生地、屈折率1.67を準備した。そして、準備したレンズ基材をアルカリ処理50°Cに保たれた2.0規定水酸化カリウム水溶液に5分間浸漬した後に純水洗浄を行い、次いで25°Cに保たれた0.5規定硫酸に1分間浸漬して中和するし、純水洗浄及び乾燥、放冷を行った。そして、1において調製したプライマー組成物中に浸漬し、引き上げ速度30cm/min.で引き上げて80°Cで20分焼成し、レンズ基材表面にプライマー層を形成した。そして、プライマー層が形成されたレンズ基材を、2において調製したハードコート組成物中に浸漬し、引き上げ速度30cm/min.で引き上げて80°Cで30分焼成し、プライマー層上にハードコート層を形成した。その後、125°Cに設定したオーブン内で3時間加熱して、プライマー層とハードコート層が形成されたプラスチックレンズを得た。形成されたプライマー層の膜厚は0.5μm、ハードコート層の膜厚は2.5μmであった。そして、プライマー層とハードコート層が形成されたプラスチックレンズを、プラズマ処理大気プラズマしたものを前記レンズ基板として用いた。3.評価3-1ラマン分光スペクトルラマン分光測定装置株式会社東京インスツルメンツ製、商品名Nanofinder30を用いて、実施例1および比較例1について、ラマン分光スペクトルを測定した。なお、ラマン分光スペクトルの測定は、Al2O3で構成された基板の表面に、実施例1および比較例1の成膜用塗布液からなる膜を成膜し、当該膜に325nmのレーザー光He-Cdレーザを照射し、バックスキャッタリング測定にて行った。ここで、波数278~671cm-1の領域第1領域、および671~1133cm-1の領域第2領域は、Si-Oに対応するピーク群が存在する領域であり、また、波数430~648の領域第3領域は、環状構造に対するピーク群が存在する領域である。したがって、第1領域の積分値と第2領域の積分値の和をI1とし、第3領域の積分値をI2とすれば、I2が環状のシロキサンオリゴマーの量となり、I1-I2が鎖状のシロキサンオリゴマーの量となる。この結果を表1に示す。なお、積分する際のベースラインは、スペクトル上の各領域の両端最小値と最大値同士を結んだ直線として設定した。すなわち、第1領域であれば、スペクトル上の波数278に当たる点と、波数671に当たる点を結んだ直線として設定される。第2領域、第3領域についても同様である。表1から明らかなように、実施例1の準備液を用いて成膜した塗膜では、鎖状のシロキサンオリゴマーと環状のシロキサンオリゴマーの重量比鎖状のシロキサンオリゴマー:環状のシロキサンオリゴマーが、8.5:1.5であった。これに対して、比較例1の準備液を用いて成膜した塗膜では、鎖状のシロキサンオリゴマーと環状のシロキサンオリゴマーの重量比鎖状のシロキサンオリゴマー:環状のシロキサンオリゴマーが、7.4:2.6であった。3-2耐温水性眼鏡フレーム形状に合わせてレンズ基板実施例1および比較例1の成膜用塗布液で成膜された塗膜を玉摺り加工した後、60°Cの温水中に20日間浸漬させた。その後レンズを温水中から取り出して水冷し、水滴を擦り取った後、目視で塗膜の膜剥がれの状態を下記のA~Dの基準で評価した。その結果を下記の表2に示す。A:全く膜剥がれがない剥がれの面積率0B:ほとんど膜剥がれがない剥がれの面積率1~19C:やや剥がれが発生剥がれの面積率20~49D:膜剥がれが発生剥がれの面積率50以上表2から明らかなように、実施例1の塗膜は、比較例1の塗膜よりも耐温水性に優れることとなった。これにより、実施例1の塗膜本発明の塗膜が比較例1の塗膜従来の塗膜に比べて緻密な膜であることが明らかである。3-3シリカ系微粒子凝集性実施例1および比較例1の成膜用塗布液で成膜された塗膜を光学顕微鏡オリンパス株式会社製システム生物顕微鏡BX50を用いて観察した。その結果を図3に示す。なお、図3中のAが実施例1を示し、Bが比較例1を示す。図3から明らかなように、実施例1の塗膜は、比較例1の塗膜と比較して白く見える点Aの数が極めて少ない。具体的には、0.71mm縦×0.95mm横の範囲にて、実施例1の塗膜中に発生した点Aが118個であり、比較例1の塗膜中に発生した点Aが727個であった。すなわち、実施例1の塗膜では、比較例1の塗膜と比較して点Aが83.8減少した。ここで、点Aは、シリカ粒子が凝集した二次粒子である。また、点Aは、比較的大きく、その一部が塗膜の表面から外部に突出している場合が多い。そのため、二次粒子は、塗膜を布等で拭いた拍子に塗膜から剥がれ落ちる可能性が高い。このような二次粒子の剥がれ落ちが生じると、その部分からクラックが発生したり、傷が広がったりし、また、液体等が膜内に侵入し易くなる。すなわち、二次粒子が多いほど、耐熱性や耐傷性が低下する。したがって、実施例1の塗膜は、比較例1の塗膜と比較して耐熱性および耐傷性に優れていることが明らかである。"